(57)【要約】本発明は、二つのポリアミド部分を溶接する方法であって、該両方のポリアミド部分が、ポリアミド及び任意的に添加剤を含むポリアミド組成物から作られ、かつ一つの部分(部分L)のポリアミドが、他の部分(部分H)のポリアミドより低い軟化温度を有し、かつ部分Lのポリアミド組成物が、該ポリアミドの溶融せん断粘度と比較して少なくとも30%だけ該ポリアミド組成物の溶融せん断粘度を増加する一つ以上の粘度増加剤を含むところの方法(ここで、該溶融せん断粘度は、ISO  11443(A1)標準に従って、l/d=30mm/1mmを持つキャピラリーレオメーターにおいて100秒-1のせん断速度で測定される)に関する。利点は、良好な溶接強度が得られ、かつ異なる性質を持つ部分が組み合わされ得ることである。本発明は更に、波型管、ベローズ、コンテナ、燃料入口システム、空気入口マニホールド及び空気ダクトのような、該方法により得られ得るポリアミドが溶接された物品に関する。【特許請求の範囲】
【請求項１】
二つのポリアミド部分を溶接する方法において、該両方のポリアミド部分が、ポリアミド及び任意的に添加剤を含むポリアミド組成物から作られ、かつ一つの部分(部分L)のポリアミドが、他の部分(部分H)のポリアミドより低い軟化温度を有し、かつここで部分Lのポリアミド組成物が、該ポリアミドの溶融せん断粘度と比較して少なくとも30%だけ該ポリアミド組成物の溶融せん断粘度を増加する一つ以上の粘度増加剤を含むところの方法(ここで、該溶融せん断粘度は、ISO  11443(A1)標準に従って、l/d=30mm/1mmを持つキャピラリーレオメーターにおいて100秒-1のせん断速度で測定される)。
【請求項２】
部分Lのポリアミド組成物の溶融せん断粘度が、少なくとも50%、好ましくは少なくとも70%、かつ最も好ましくは少なくとも100%増加されることを特徴とする請求項1記載の方法。
【請求項３】
部分Lのポリアミド組成物の溶融せん断粘度が、少なくとも200Pa.sであり、好ましくは少なくとも300Pa.sであることを特徴とする請求項1又は2記載の方法。
【請求項４】
ポリアミド及び任意的に添加剤を含むポリアミド組成物から作られた二つのポリアミド部分を溶接する方法であって、一つの部分(部分L)のポリアミドが、他の部分(部分H)のポリアミドより低い軟化温度を有し、ここで部分Lのポリアミド組成物が、高分子量ポリアミド及び/又は粘度増加剤を含み、かつ部分Lのポリアミド組成物が、100秒-1における少なくとも200Pa.s、好ましくは少なくとも300Pa.sの溶融せん断粘度を有するところの方法。
【請求項５】
部分Lのポリアミド組成物が、2.0〜4、好ましくは2.4〜4の相対溶液粘度を有するポリアミド及び粘度増加剤を含み、かつ該ポリアミドの相対溶液粘度が、25℃において90%ギ酸中の1グラム/100ミリリットルの溶液から測定されることを特徴とする請求項1〜4のいずれか一つに記載の方法。
【請求項６】
部分Hのポリアミドが280℃を超える軟化温度を有し、かつ部分Lのポリアミドが270℃未満の軟化温度を有することを特徴とする請求項1〜5のいずれか一つに記載の方法。
【請求項７】
部分Hのポリアミドが、ポリアミド‐4,6及び、ポリアミド(6,6/6,T/6,I)、ポリアミド(6,T/4,T)、及び他の半芳香族(コ)ポリアミドの群から選ばれることを特徴とする請求項6記載の方法。
【請求項８】
部分Hのポリアミドがポリアミド‐4,6であり、かつ部分Lのポリアミドがポリアミド‐6であることを特徴とする請求項1〜7のいずれか一つに記載の方法。
【請求項９】
部分Lのポリアミド組成物が、ファイバー、連鎖延長剤、分岐剤及びナノフィラーの群から選ばれる一つ以上の粘度増加剤を含むことを特徴とする請求項1〜8のいずれか一つに記載の方法。
【請求項１０】
部分Lのポリアミド組成物が、粘度増加剤として、少なくとも10重量%、好ましくは20重量%、より好ましくは30重量%かつ最も好ましくは少なくとも40重量%のファイバーを含むことを特徴とする請求項9記載の方法。
【請求項１１】
ファイバーがガラスファイバーであることを特徴とする請求項10記載の方法。
【請求項１２】
ファイバーが、少なくとも20のアスペクト比L/dを有することを特徴とする請求項10又は11記載の方法。
【請求項１３】
部分Lのポリアミド組成物が、粘度増加剤として、ポリアミドと反応して、該ポリアミド組成物に非ニュートンメルトフロー挙動を与えるところの分岐剤を含むことを特徴とする請求項1〜8のいずれか一つに記載の方法。
【請求項１４】
分岐剤が、無水マレイン酸とスチレンとの酸無水物含有コポリマー又は他の酸無水物含有コポリマーであることを特徴とする請求項13記載の方法。
【請求項１５】
分岐剤が、a)スチレン無水マレイン酸コポリマー(SMA)、又は他の、少なくとも一の不飽和ジカルボン酸又はその誘導体とビニル芳香族モノマーとのコポリマー、及びb)スチレン‐アクリロニトリルコポリマー(SMA)、又は他のアクリロニトリルとビニル芳香族モノマーとのコポリマーを含み、ここで、(a)及び(b)は混和性であり、かつ比(a)/(b)が1/3〜3/1であることを特徴とする請求項13又は14記載の方法。
【請求項１６】
部分Lのポリアミド組成物が、粘度増加剤として、カルボニルビスラクタメート又は他の連鎖延長剤を含むことを特徴とする請求項1〜6のいずれか一つに記載の方法。
【請求項１７】
溶接が、レーザー溶接、振動溶接又はホットプレート溶接、好ましくは振動溶接によりなされることを特徴とする請求項1〜16のいずれか一つに記載の方法。
【請求項１８】
請求項1〜17のいずれか一つに記載の方法に従って得られ得る、ポリアミドが溶接された物品。
【請求項１９】
一緒に溶接された二つのポリアミド部分を含む、ポリアミドが溶接された物品において、該両方のポリアミド部分が、ポリアミド及び任意的に添加剤を含むポリアミド組成物から作られ、一つの部分(部分L)のポリアミドが、他の部分(部分H)のポリアミドより低い軟化温度を有し、ここで、部分Lのポリアミド組成物が、高分子量ポリアミド及び/又は粘度増加剤を含むところの物品。
【請求項２０】
部分Lのポリアミド組成物が、100秒-1における、少なくとも200Pa.s、好ましくは少なくとも300Pa.sの溶融せん断粘度を有することを特徴とする請求項18又は19記載のポリアミドが溶接された物品。
【請求項２１】
溶接が、レーザー溶接、振動溶接又はホットプレート溶接、好ましくは振動溶接によりなされることを特徴とする請求項18〜20のいずれか一つに記載のポリアミドが溶接された物品を製造する方法。
【請求項２２】
請求項1〜17又は22のいずれか一つに記載の方法により製造された波形管、ベローズ、コンテナ、燃料入口システム、空気入口マニホールド、又は空気ダクト。
【発明の詳細な説明】
【技術分野】
【０００１】
本発明は、二つのポリアミド部分の溶接法に関し、ここで、該両方のポリアミド部分が、ポリアミド及び任意的に添加剤を含むポリアミド組成物から作られる。本発明は更に、波形管、ベローズ、コンテナ、燃料入口システム、空気入口マニホールド及び空気ダクトのような、該方法により得られ得る、ポリアミドが溶接された物品に関する。
【背景技術】
【０００２】
国際特許出願公開第98/11164号公報において、二つのポリアミド部分が、振動溶接により一緒に溶接され得ることが記載されている。該二つのポリアミド部分において、該ポリアミド成分は同一である。
【発明の開示】
【発明が解決しようとする課題】
【０００３】
本発明者らは、非常に実際的な利点が、一緒に溶接された二つのポリアミド部分を含むポリアミドが溶接された物品において実現され得ることを見出した。ここで、該両方のポリアミド部分が、ポリアミド及び任意的に添加剤を含むポリアミド組成物から作られ、かつ一つの部分(部分L)のポリアミドが、他の部分(部分H)のポリアミドより低い軟化温度を有する。本明細書において、軟化温度は、結晶性ポリマーのための溶融温度又は無定形ポリマーのためのガラス転移温度を意味する。そのような非類似のポリアミドが溶接された物品の利点は、該物品の性質が全体として更に、異なる物質の性質が要求されるところの場所で物品に異なるポリアミド物質を使用することにより最適化され得ることである。例えば、非常に高い温度に対する耐性の要求及び高い可とう性の要求の両者が存在するところのボンネット適用における自動車において、該物品は、耐熱性が要求されるところの耐熱性ポリアミドと、高耐熱ではないが可とう性が要求されるところの可とう性ポリアミドとの両者を溶接することにより作り上げられ得る。該物品は、より良い性能を発揮し及び/又はより安価に作られ得る。
【０００４】
しかし、十分な強度の溶接を得るために、溶接されるべき二つの部分のポリアミドは同一でなければならないことが必要であると通常考えられる。この主な理由は、非類似のポリアミドは乏しい相互作用及び接着性を示すであろうし、かつ振動溶接のためにより高い溶融部分が全く又は殆ど溶融せず、そして十分な溶接強度が得られないことであると信じられている。
【課題を解決するための手段】
【０００５】
一つの部分(部分L)のポリアミドが他の部分(部分H)のポリアミドより低い軟化温度を有する、二つのポリアミド部分を溶接する方法を提供することが本発明の目的である。この目的は本発明の方法に従って、部分Lのポリアミド組成物が、純粋なポリアミドの溶融せん断粘度と比較して少なくとも30%だけ該ポリアミド組成物の溶融せん断粘度を増加する一つ以上の粘度増加剤を含むことにおいて達成される(ここで、該溶融せん断粘度は、ISO  11443(A1)標準に従って、l/d=30mm/1mmを持つキャピラリーレオメーターにおいて100秒-1のせん断速度で測定される)。溶融せん断粘度におけるこの増加の測定ために、ポリアミド及びポリアミド組成物両者の粘度の測定及び比較が同一の温度でなされる限りにおいては、測定の正確な温度は非常に重要と言うものではない。それにもかかわらず、溶融せん断粘度は、ポリアミドの典型的な標準の溶融処理温度、とりわけ、ポリアミド‐6について260℃及びポリアミド‐6,6について280℃において測定されることが好ましい。
【発明を実施するための最良の形態】
【０００６】
驚くべきことに、本発明に従う方法により、許容し得る溶接強度が、実験において述べられたように得られ得ることが分かった。本発明の従う方法においてより良い溶接強度を得ることを考慮して、部分Lのポリアミド組成物の100秒-1における溶融せん断粘度は、少なくとも50％、好ましくは少なくとも70%及び最も好ましくは少なくとも100%増加される。
【０００７】
とりわけ、ポリアミド‐6及びポリアミド‐6,6のために、本発明に従う方法におけるなら良好な溶接強度が得られ、部分Lのポリアミド組成物の溶融せん断粘度は、少なくとも200Pa.s、好ましくは少なくとも250Pa.s、最も好ましくは少なくとも300Pa.sであることが分かった。
【０００８】
良好な溶接強度は、部分Lに高分子量ポリアミドをまた使用することにより得られ得ることが分かった。高分子量ポリアミドは、少なくとも2.4の相対溶液粘度を持つポリアミドと考えられる。ポリアミドの相対溶液粘度は、25℃において90%ギ酸中の1グラム/100ミリリットルの溶液から測定される。少なくとも2.4の相対溶液粘度は、成形部品のために高いと考えられる。何故ならば、これらの粘度は通常、ファイバー、フィルム又はブロー成形のためにのみ使用されるからである。異なった言い方をすれば、良好な溶接強度結果は、成形された部分Lにファイバー、フィルム又はブロー成形等級を使用することにより得られる。それ故に、好ましい実施態様において、本発明はポリアミド部分を溶接する方法に関し、一つの部分(部分L)のポリアミドが、他の部分(部分L)のポリアミドより低い軟化温度を有し、ここで、部分Lのポリアミド組成物は、高分子量ポリアミド及び/又は粘度増加剤を含み、かつ部分Lのポリアミド組成物は、少なくとも200Pa.s、好ましくは少なくとも300Pa.sの溶融せん断粘度を有する。
【０００９】
好ましくは、部分Lのポリアミド組成物は、2.0〜4、とりわけ、2.4〜4の間の相対溶液粘度を有するポリアミド及び粘度増加剤を含む。2を超える相対溶液粘度はより良好な溶接能をもたらすのに対して、相対溶液粘度は好ましくは、加工性の理由のために4未満である。2.4を超える相対溶液粘度は、上記で説明したようにより良好な溶接強度を与える。
【００１０】
より高分子量のポリアミドと添加剤との組み合わせは、より高いフリーな末端基の濃度のためと考えられる、有意な予期されない改善を有する。通常、より高分子量のポリアミドは、安定なポリマーを得るためにより少ない連鎖停止剤を要求し、かつ本質的なより多い数の末端基は、他の成分とのより良好な相互作用をもたらす。適切なポリアミドは、直鎖分子当り末端基として通常0.1〜1個のアミン基を有し、好ましくはアミン基の濃度は、少なくとも20ミリ当量/キログラムであり、かつ最も好ましくは40ミリ当量/キログラムである。より高いアミン基含有量の利点は、分岐剤中の酸無水物基の反応による、粘度の大きな増加及びより著しい非ニュートンメルトフロー挙動である。
【００１１】
原則として、類似のポリアミドの任意の組み合わせが選ばれて、高温に対する耐性及び可とう性のような性質を本質的に組み合わせ得る。そのようなポリアミドの組み合わせは、例えば、ポリアミド‐6/ポリアミド‐6,6; ポリアミド‐6/ポリアミド‐4,6; ポリアミド‐6,6/ポリアミド‐4,6; ポリアミド‐4,6/半芳香族ポリアミド等である。好ましくは、部分Hのポリアミドは280℃を超える軟化温度を有し、かつ部分Lのポリアミドは270℃未満の軟化温度を有する。耐熱性はしばしば剛性及び低い可とう性を伴うのに対して、高い可とう性はしばしば低い耐熱性を伴う。280℃を超える軟化温度を持つポリアミドを伴う部分と270℃未満の軟化点を持つポリアミドを伴う部分との組み合わせは、それが、高温耐性及び可とう性を組み合わせることで利点を有する。
【００１２】
280℃を超える軟化温度を持つ部分Hのポリアミドの好ましい実施態様は、ポリアミド‐4,6及び、ポリアミド(6,6/6,T/6,I)、ポリアミド(6,T/4,T)のような半芳香族(コ)ポリアミドの群から選ばれる。これらのポリアミドは良好な熱安定性及び機械的性質を有する。
【００１３】
部分Hのポリアミドがポリアミド‐4,6であることがもっとも好ましい。ポリアミド‐4,6は、高温適用におけるエンジニアリングプラスチックのその性能のために適切に評価されたポリアミドであり、かつポリアミド‐4,6は、広く使用されるポリアミドであり、良好な可とう性を持ち、適切に入手し得、手ごろな価格である。
【００１４】
270℃未満の軟化点を持つ部分Lのポリアミドは、脂肪族ポリアミドであるポリアミド‐6,6、ポリアミド‐6、ポリアミド‐4,10、ポリアミド‐4,12及びこれらの任意のコポリマーから選ばれる。好ましいポリアミドは、ポリアミド‐6又はポリアミド‐6/6,6コポリマーから選ばれる。
【００１５】
280℃を超える軟化温度を持つポリアミドと270℃未満の軟化温度を持つポリアミドとの最も好ましい組み合わせは、ポリアミド‐4,6とポリアミド‐6との組み合わせである。該組み合わせの利点は、これらのポリアミドから作られた部分が非類似のポリアミド部分の溶接において最も良好な溶接強度を示すことである。
【００１６】
本発明の従う方法の他の実施態様において、部分Lのポリアミド組成物は、ファイバー、連鎖延長剤、分岐剤及びナノフィラーの群から選ばれる一つ以上の粘度増加剤を含む。利点は、良好な溶接挙動が、広い範囲に亘って変化され得るところの粘弾性と組み合わされて得られ得ることである。
【００１７】
部分Lのポリアミド組成物は、粘度増加剤として、少なくとも10重量%、好ましくは20重量%、より好ましくは30重量%及び最も好ましくは少なくとも40重量%のファイバーを含む。利点は、より良好な溶接挙動が、より高いファイバー含有量を伴ってより良好にさえなるところの良好な機械的強度と組み合わされて得られ得ることである。ガラスファイバー、カーボンファイバー、ウィスカー等のような多くのファイバーが適している。好ましくはファイバーはガラスファイバーである。何故ならば、ガラスファイバーは、溶接強度を改善するために非常に良く適しており、それは強くかつそれは安価だからである。
【００１８】
好ましくは、ファイバーは少なくとも20のアスペクト比L/dを有する。利点は、少なくとも20のアスペクト比L/dを持つファイバーは、より小さなアスペクト比L/dを持つファイバーより単位質量当りより高い粘度増加を有することである。
【００１９】
本発明に従う方法の他の実施態様において、部分Lのポリアミド組成物は、粘度増加剤として、ポリアミドと反応して、ポリアミド組成物に非ニュートンメルトフロー挙動を与えるところの分岐剤を含む。非ニュートンメルトフロー挙動は本明細書において、溶融されたポリマー組成物のレオロジー挙動として理解され、ここで、該溶融されたポリマー組成物の溶融せん断粘度は、せん断速度の減少に伴って増加する。好ましくは、分岐剤は、2.4より大きい相対溶液粘度及び/又は20ミリ当量より大きな末端基濃度を持つポリアミドと組み合わされる。好ましくはそのような分岐剤は、ガラスファイバーと組み合わされて使用されて、非常に良好な溶接強度をもつ剛直な製品を与える。
【００２０】
適切な分岐剤は、無水物含有コポリマー、好ましくは無水マレイン酸とスチレンとのコポリマーである。無水物含有ポリマーは、無水物基又はジカルボン酸基のような他の基を含むポリマーと理解される。該ジカルボン酸基はポリマー処理条件下で無水物基を形成し得る。
【００２１】
より良好な溶接強度は、分岐剤が、a)少なくとも不飽和ジカルボン酸又はその誘導体とビニル芳香族モノマーとのコポリマー、好ましくはスチレンマレイン酸無水物コポリマー(SMA)、及びb)アクリロニトリルとビニル芳香族モノマーとのコポリマー、好ましくはスチレン‐アクリロニトリルコポリマー(SMA)を含むときに得られる。ここで、(a)及び(b)は混和性であり、かつ比(a)/(b)が1/3〜3/1である。利点は、そのような分岐剤が余りゲル形成を与えず、かつより均一な性質をもたらすことである。
【００２２】
本発明に従う方法の替わりの実施態様において、部分Lのポリアミド組成物は、粘度増加剤として、連鎖延長剤、例えば、カルボニルビスイミダゾール又はカルボニルビスラクタメートを含む。利点は、その場での反応の故に、標準処理条件下に通常使用され得るより高い分子量が、最終生成物中に達成され得ることである。好ましくは、連鎖延長剤はカルボニルビスラクタメートであり、より好ましくはカルボニルビスカプロラクタメートである。利点は、これらの連鎖延長剤が最終生成物中でより良好な性質を与えることである。
【００２３】
本発明はとりわけ、溶接が、レーザー溶接、振動溶接又はホットプレート溶接、好ましくは振動溶接によりなされるところの本発明に従う方法に関する。本発明に従う方法の利点は、とりわけ、溶接が振動溶接によりなされる場合に与えられる。
【００２４】
本発明はまた、上記のような本発明の方法に従って得られ得るポリアミドが溶接された物品に関する。そのような溶接された物品は、良好な溶接強度を示す。溶接強度は、好ましくは少なくとも20MPa、より好ましくは40MPa、最も好ましくは60MPaである。好ましくは溶接強度は、部分Lの組成物のバルク強度の少なくとも30%、より好ましくは、部分Lの組成物のバルク強度の少なくとも40%、そして最も好ましくは部分Lの組成物のバルク強度の少なくとも50%である。
【００２５】
本発明は更に、一緒に溶接された二つのポリアミド部分を含むポリアミドが溶接された物品に関し、かつ両者の部分は、ポリアミドと任意的に添加剤とを含むポリアミド組成物から作られており、かつ一つの部分(部分L)のポリアミドは、他の部分(部分H)のポリアミドより低い軟化温度を有し、ここで、部分Lのポリアミド組成物は、高分子量ポリアミド及び/又は粘度増加剤を含む。そのような溶接された物品の利点は、それが、高温耐性及び良好な可とう性を良好な溶接強度と一緒に組み合わせることである。
【００２６】
好ましい実施態様は、部分Lのポリアミド組成物が、少なくとも200Pa.s、好ましくは少なくとも300Pa.sの溶融せん断粘度を有するところのポリアミドが溶接された物品により構成される。そのようなポリアミドが溶接された物品は有意な溶接強度を示す。
【００２７】
本発明はまた、ポリアミドが溶接された物品を製造する方法に関し、ここで、該溶接は、レーザー溶接、振動溶接又はホットプレート溶接、好ましくは振動溶接によりなされる。
【００２８】
本発明は更に、本発明に従う方法により製造された波形管、ベローズ、コンテナ、燃料入口システム、空気入口マニホールド、空気ダクトに関する。
【００２９】
本発明は更に、下記の実施例及び比較例により説明される。
【００３０】
使用した物質
SMA  28質量%の無水マレイン酸含有量を有するスチレン‐無水マレイン酸コポリマー(タイプ  Stapron(商標)SZ28110、DSM、オランダ国);
SAN  28質量%のアクリロニトリル含有量を有するスチレン‐アクリロニトリルコポリマー、MFI(220℃、10kg)50グラム/10分(DSM、オランダ国);
LDPE  低密度ポリエチレン(タイプ  Lupolen(商標)1810H、BASF、ドイツ国);
PA-6-I  ポリアミド‐6、ηrel=2.2(ギ酸中の1質量%で測定された、25°)(タイプAkulon(商標)K122、DSM、オランダ国);100秒-1及び260℃における溶融せん断粘度140Pa．s
PA-6-II  ポリアミド‐6、ηrel=2.2(ギ酸中の1質量%で測定された、25°)(タイプAkulon(商標)C225、DSM、オランダ国); 100秒-1及び260℃における溶融せん断粘度200Pa．s
PA-4,6  ポリアミド‐4,6(タイプ  Stanyl(商標)TW200、DSM、オランダ国);
GF-I    ポリアミド‐6に使用された標準ポリアミドガラスファイバー(タイプ  OCF  CS173X-10C、Owens  Corning);
GF-II    ポリアミド‐4,6において使用された標準ポリアミドガラスファイバー(タイプOCF  R73WX1、Owens  Corning)
【００３１】
分岐剤の製造
25/25/50の質量比を持つSMA/SAN/LDPEの混合物が、230℃の設定温度及び200rpmの回転速度で押出機タイプZSK  57において押出された。処理量は、85%における運動量に制御されて110キログラム/時間であった。該混合物は容易に押出されかつ規則的な顆粒に切断された。
【００３２】
ポリアミド組成物の製造
【００３３】
PA-6-1-GF
30重量%のガラスファイバー強化されたPA-6-1-GFが、260℃のバレル温度、スクリュー速度250rpmで二軸押出機タイプZSK  30においてPA-6-1及びGF-Iからコンパウンド化された。該組成物は、100秒-1におけるせん断速度及び260℃で300Pa.sのせん断粘度を有していた。
【００３４】
PA-6-2-GF
30重量%のガラスファイバー強化されたPA-6-2-GFが、PA-6-1-GF と同一の条件下でPA-6-2及びGF-Iからコンパウンド化された。該組成物は、100秒-1におけるせん断速度及び260℃で500Pa.sの溶融せん断粘度を有していた。
【００３５】
PA-6-2-BA-GF
2.7質量%の分岐剤により変性され、かつ30質量%のガラスファイバーにより強化されたポリアミド‐6の組成物PA-6-2-BA-GFは、PA-6-2、分岐剤SMA/SAN/LDPE(上記で述べた質量比25/25/50)、標準加工助剤及び安定剤並びにガラスファイバーGF‐1をZSK30二軸押出機においてコンパウンド化することにより作られた。温度は270℃で制御され、処理量は約10キログラム/時間であった。該組成物は、100秒-1におけるせん断速度及び260℃で1130Pa.sのせん断粘度を有していた。
【００３６】
PA-4,6-GF
30重量%のガラスファイバー強化されたPA-4,6-GF が、300℃のバレル温度、275rpmのスクリュー速度(処理量20キログラム/時間)でZSK  25押出機においてPA-4,6及びGF-IIからコンパウンド化された。
【００３７】
溶融せん断粘度の測定
ポリアミド及びポリアミド組成物の溶融せん断粘度は、l/d=30mm/1mmを持つキャピラリーレオメーターにおいて10秒-1のせん断速度においてISO  11443(A1)標準に従って測定された。ポリアミド-6のために、該測定は260℃でなされ、ポリアミド-6,6のために280℃でなされた。
【００３８】
射出成形
全ての試験された物質のために、120mm×120mm×4mm寸法の板が、下記の条件に従って射出成形された。
【００３９】
ポリアミド-6物質の射出成形
ポリアミド-6物質、PA-6-1、PA-6-2、PA-6-GF、PA-6-2-GF及びPA-6-2-BAN-GFの射出成形は、バレル設定温度230〜260℃及び80℃の成形温度でKM  120射出成形機において実行された。
【００４０】
ポリアミド-4,6物質の射出成形
ポリアミド-4,6物質、PA-4,6及びPA-4,6-GFの射出成形が、バレル設定温度300〜310℃及び120℃の成形温度が使用されてKM  120射出成形機において実行された。
【００４１】
振動溶接
溶接試験は、Bielomatik(Neuffen、ドイツ国)振動溶接機、タイプK3210においてなされた。溶接パラメーターは下記のとおりである。即ち、振動数:240Hz;振幅:0.9mm;溶接圧力:2MPa;溶接時間:4秒間;保持時間:7秒間であった。該プロセスは時間制御されて、1.8mmの見積もられた溶接深さを生じた。夫々の物質の組み合わせのために、5回の溶接が実行された。
【００４２】
溶接試験の目的のために、射出成形部品が、120mmの幅に沿って半分に切断された。突合せ溶接される試料が、120mm×4mm表面が溶接領域になるようにツール中に方向付けて置かれた。溶接は、工業溶接プロセスをより適切に表現するために成形された表面になされた。振動は120mmの板幅に平行であった。
【００４３】
引張試験
突合せ溶接された試料は10mm幅の引張用検体に切断され、そして10mm/分のクロスヘッド速度で破断までZwick試験機において負荷をかけられた。引張強度は、4mm×10mmである溶接面積により標準化された破断時の力により得られた。歪は伸び計により測定され、かつ破断時の顕微鏡歪として確立された。真歪は、多くの場合においてより一層高くあり得る。挙げられた値は5個の検体の平均である。相対溶接強度ｆr*=σweld/σbulkは、溶接の強度対特定の組み合わせで使用されたポリアミド‐6組成物の強度の比である。
【００４４】
実施例及び比較例
上記の方法に従う振動溶接が、表1に掲げられた物質の組み合わせのために行われた。引張試験は、上記の方法に従ってこれらの溶接された物質になされた。試験結果は表1に報告されている。
【００４５】
[表１]
表１  ポリアミド‐6組成物対ポリアミド‐4,6組成物の異種成分の溶接及び引張試験結果
2004525247.tif 000002
ｆr*:ポリアミド‐6組成物に関する相対溶接強度
【国際公開パンフレット】
2004525247.tif 000003
2004525247.tif 000004
2004525247.tif 000005
2004525247.tif 000006
2004525247.tif 000007
2004525247.tif 000008
2004525247.tif 000009
2004525247.tif 000010
2004525247.tif 000011
2004525247.tif 000012
2004525247.tif 000013
2004525247.tif 000014
2004525247.tif 000015
2004525247.tif 000016
【国際調査報告】
2004525247.tif 000017
2004525247.tif 000018
2004525247.tif 000019